(57)【要約】【課題】光取出し効率に優れ、発光出力の高い平面形状が縦横の辺の長さが異なる矩形である窒化ガリウム系化合物半導体発光素子を提供すること。【解決手段】基板および基板上に積層されたｎ型半導体層、発光層およびｐ型半導体層からなる窒化ガリウム系化合物半導体層を有し、ｎ型半導体層上に負極、ｐ型半導体層上に透明性正極および正極ボンディングパッドがそれぞれ設けられた窒化ガリウム系化合物半導体発光素子であって、該発光素子の平面形状が縦横の辺の長さが異なる矩形であり、該正極ボンディングパッドが矩形長辺の中心から±３０％の範囲内にあり、該窒化ガリウム系化合物半導体層の矩形長辺側の側面が窒化ガリウム単結晶格子においてＭ面以外の面方位であることを特徴とする窒化ガリウム系化合物半導体発光素子。【選択図】図５
2008306226.tif 000002
【特許請求の範囲】
【請求項１】
基板および基板上に積層されたｎ型半導体層、発光層およびｐ型半導体層からなる窒化ガリウム系化合物半導体層を有し、ｎ型半導体層上に負極、ｐ型半導体層上に透明性正極および正極ボンディングパッドがそれぞれ設けられた窒化ガリウム系化合物半導体発光素子であって、該発光素子の平面形状が縦横の辺の長さが異なる矩形であり、該正極ボンディングパッドが矩形長辺の中心から±３０％の範囲内にあり、該窒化ガリウム系化合物半導体層の矩形長辺側の側面が窒化ガリウム単結晶格子においてＭ面以外の面方位であることを特徴とする窒化ガリウム系化合物半導体発光素子。
【請求項２】
窒化ガリウム系化合物半導体層の矩形長辺側の側面が窒化ガリウム単結晶格子においてＡ面である請求項１に記載の窒化ガリウム系化合物半導体発光素子。
【請求項３】
窒化ガリウム系化合物半導体層の矩形長辺側の側面に沿って、光取出し効率向上のための構造が設けられている請求項１または２に記載の窒化ガリウム系化合物半導体発光素子。
【請求項４】
長辺の長さが５０μｍ〜２０００μｍである請求項１〜３のいずれか一項に記載の窒化ガリウム系化合物半導体発光素子。
【請求項５】
長辺の長さが２００μｍ〜６００μｍである請求項４に記載の窒化ガリウム系化合物半導体発光素子。
【請求項６】
短辺と長辺との比が１：１０から４：５である請求項１〜５のいずれか一項に記載の窒化ガリウム系化合物半導体発光素子。
【請求項７】
短辺と長辺との比が１：２から２：３である請求項６に記載の窒化ガリウム系化合物半導体発光素子。
【請求項８】
光取出し効率向上のための構造が、窒化ガリウム系化合物半導体層の側面に設けられた凹凸である請求項３〜７のいずれか一項に記載の窒化ガリウム系化合物半導体発光素子。
【発明の詳細な説明】
【技術分野】
【０００１】
本発明は窒化ガリウム系化合物半導体発光素子に関し、特に平面形状が縦横の辺の長さが異なる矩形である窒化ガリウム系化合物半導体発光素子に関する。
【背景技術】
【０００２】
近年、短波長発光素子用の半導体材料として窒化ガリウム系化合物半導体材料が注目を集めている。窒化ガリウム系化合物半導体は、サファイア単結晶を始めとして、種々の酸化物基板やＩＩＩ-Ｖ族化合物を基板として、その上に有機金属気層成長法（ＭＯＣＶＤ法）や分子線エピタキシー法（ＭＢＥ法）等によって形成されている。
【０００３】
窒化ガリウム系化合物半導体発光素子に於いては、正極にＡｕＮi透明電極を始め、ＩＴＯ電極等の透明電極を用いて発光層よりの光を効率よく、外部に取り出す事が行われている。光取り出し効率を向上させるために、透明電極上のパッド電極およびｎ型層上に設けられた負極等の電極の配置を工夫したデザインにより様々なＬＥＤチップが考案されている（例えば、特許文献１参照）。
【０００４】
また、ＬＥＤチップのモジュール化に於いては、スペースを効率化するため、従来の正方形形状から、長方形形状に、特に異型形状へのニーズが高まっている。その理由として正方形形状では、横方向に光を照射するチップでは、実装上非効率的でありモジュール高さを低減できる長方形形状が望ましい。しかしながら、このような長方形形状のＬＥＤチップは、電極間距離および電極形状の関係で、従来成し得ていたＬＥＤチップの高光取出し効率が損なわれる事態が生じている。
【０００５】
例えば特許文献２では、電流の過度の集中を避けるために、本来光取り出しのために設けられている透明電極に不透明な拡散用電極を形成するなどして、発光素子全体としての発光出力が犠牲になっている。
【０００６】
【特許文献１】特開２００５−１９６４６号公報
【特許文献２】特開２００４−２２１５２９号公報
【発明の開示】
【発明が解決しようとする課題】
【０００７】
本発明の目的は、上述の問題点を解決し、光取出し効率に優れ、発光出力の高い平面形状が縦横の辺の長さが異なる矩形である窒化ガリウム系化合物半導体発光素子を提供することである。
【課題を解決するための手段】
【０００８】
本発明は下記の発明を提供する。
（１）基板および基板上に積層されたｎ型半導体層、発光層およびｐ型半導体層からなる窒化ガリウム系化合物半導体層を有し、ｎ型半導体層上に負極、ｐ型半導体層上に透明性正極および正極ボンディングパッドがそれぞれ設けられた窒化ガリウム系化合物半導体発光素子であって、該発光素子の平面形状が縦横の辺の長さが異なる矩形であり、該正極ボンディングパッドが矩形長辺の中心から±３０％の範囲内にあり、該窒化ガリウム系化合物半導体層の矩形長辺側の側面が窒化ガリウム単結晶格子においてＭ面以外の面方位であることを特徴とする窒化ガリウム系化合物半導体発光素子。
【０００９】
（２）窒化ガリウム系化合物半導体層の矩形長辺側の側面が窒化ガリウム単結晶格子においてＡ面である上記１項に記載の窒化ガリウム系化合物半導体発光素子。
【００１０】
（３）窒化ガリウム系化合物半導体層の矩形長辺側の側面に沿って、光取出し効率向上のための構造が設けられている上記１または２項に記載の窒化ガリウム系化合物半導体発光素子。
【００１１】
（４）長辺の長さが５０μｍ〜２０００μｍである上記１〜３項のいずれか一項に記載の窒化ガリウム系化合物半導体発光素子。
【００１２】
（５）長辺の長さが２００μｍ〜６００μｍである上記４項に記載の窒化ガリウム系化合物半導体発光素子。
【００１３】
（６）短辺と長辺との比が１：１０から４：５である上記１〜５項のいずれか一項に記載の窒化ガリウム系化合物半導体発光素子。
【００１４】
（７）短辺と長辺との比が１：２から２：３である上記６項に記載の窒化ガリウム系化合物半導体発光素子。
【００１５】
（８）光取出し効率向上のための構造が、窒化ガリウム系化合物半導体層の側面に設けられた凹凸である上記３〜７項のいずれか一項に記載の窒化ガリウム系化合物半導体発光素子。
【発明の効果】
【００１６】
平面形状が縦横の辺の長さが異なる矩形である窒化ガリウム系化合物半導体発光素子において、発光素子の半導体層の側面を傾斜させることにより、側面での光の透過量あるいは側面で反射した光が他の面から外部に取り出される量が多くなり、光の取り出し効率が向上する。
【００１７】
さらに、主面がサファイアＣ面である基板を用い、半導体層の矩形長辺側の側面を窒化ガリウム単結晶格子においてＭ面以外の面方位にすることにより、光の取り出し効率が一段と向上する。
【００１８】
また、サファイアのような難加工基板上に形成された窒化ガリウム系化合物半導体層の側面加工をウェットエッチングで行なうことにより、ダメージの少ない発光素子が得られる。
【発明を実施するための最良の形態】
【００１９】
本発明は、平面形状が縦横の辺の長さが異なる矩形である窒化ガリウム系化合物半導体発光素子において、半導体層の側面が基板の主面に対して垂直でない（以下傾斜という）素子構造とすることで光取り出し効率を飛躍的に高めたことが特徴である。また、窒化ガリウム系化合物半導体結晶の各結晶面の化学的エッチングの易難性の違いを利用して、長さの長い側面を光取出しに優位な形状に形づくることに特徴がある。
【００２０】
以下図面を参考にして具体的に説明する。
図１は本発明の窒化ガリウム系化合物半導体発光素子における光の進行の一例を模式的に示す断面図で、半導体層の側面と基板の主面との角度θが９０°より小さい場合である。図２は本発明の別の態様の窒化ガリウム系化合物半導体発光素子における光の進行の一例を模式的に示す断面図で、半導体層の側面と基板の主面との角度θが９０°より大きい場合である。これらの図において、２０４は基板（２０１）の主面、２０５は窒化ガリウム系化合物半導体層（２０２）の側面で、これらのなす角度がθである。２０３は半導体層中のＡ点で発光した光の進路である。
【００２１】
図３は従来の窒化ガリウム系化合物半導体発光素子における光の進行の一例を模式的に示す断面図で、半導体層の側面が基板の主面に対して垂直となっている場合である。図中番号は図１および２と同一である。
【００２２】
本発明のように半導体層の側面が基板の主面に対して傾斜していることにより、光の取り出し効率が上がる理由については定かでないが、次のように考えられる。
図３は従来の窒化ガリウム系化合物半導体発光素子であるが、例えばＡ点で発光した光が矢線のように進行した場合、半導体層の側面に入射した光が臨界角以上であると光はそこで反射し、さらに半導体層の上面でも臨界角以上となり反射する。その結果光の取り出し率は下がる。
【００２３】
これに対し図１の場合、光は半導体層の側面では反射するが、半導体層の上面では臨界角以内となるので光が透過し発光素子から取り出すことができる。図１において傾斜角θは９０°より小さい。好ましくはθは１０°以上８０°以下、さらに好ましくは３０°以上７０°以下である。
【００２４】
また図２の場合、半導体層の側面で入射光が臨界角以内となるので、光は半導体層を透過する。
【００２５】
これらのことから図１および２のいずれの場合も光の取り出し効率が上がるが、図１のように半導体層の側面と基板の主面との角度θが９０°より小さい場合は、半導体層の側面に向かった光が側面で反射して上方に向かう確率が図２の場合よりも多くなるので好ましい。
【００２６】
上述したように、本発明では発光素子の側面を利用して光取り出し効率の向上を図っている。従って、発光素子の面積（平面投影面積）が同じ場合、側面面積が大きいほうが有利である。要するに、発光素子の平面投影面積に対する周辺長さの比が大きいほうが有利である。
【００２７】
矩形の場合、面積に対する周辺長さの比は、辺の長さが全て等しい正方形よりも、相対する辺の長さが異なる長方形のほうが大きい。
従って、発光素子の半導体層側面を基板主面に対して傾斜させることによる光取り出し効率の向上効果は、発光素子の平面形状が縦横の辺の長さが異なる矩形、即ち長方形の場合に大きくなる。
【００２８】
本発明の発光素子の平面形状は、縦横の辺の長さが異なる矩形、即ち長方形であれば特に制限をうけない。要するに、発光素子が組み込まれる電子機器等に合わせて任意の形状とすることができる。
【００２９】
長方形の短辺と長辺の比はなるべく大きいほうが好ましい。なぜならば、短辺と長辺の比が大きいほうが面積に対する周辺長さの比が大きくなるからである。しかし、この比が大きくなりすぎると、発光素子があまりにも細長くなり、その結果、正極および負極の配置が困難になったり、駆動電圧が上昇したりする。従って、本発明の発光素子の短辺と長辺の比は、１：１０から４：５が好ましい。さらに好ましくは１：２から２：３である。
【００３０】
正極および負極の配置、発光素子製作の際の加工性および電流分布等を考慮すると、長辺の絶対長さとしては５０〜２０００μｍが好ましく、さらに好ましくは２００〜６００μｍである。また、短辺の絶対長さとしては４０〜１０００μｍが好ましく、さらに好ましくは１００〜３００μｍである。
【００３１】
窒化ガリウム系化合物半導体発光素子の層構造としては、例えば図４に示したような層構造が周知であり、本発明の窒化ガリウム系化合物半導体発光素子の層構造もこのような周知の層構造を含め、如何なる層構造とすることができる。図４において、１は基板、２はバッファ層、３はｎ型半導体層である。ｎ型半導体層は下地層（３ｃ）、ｎ型コンタクト層（３ａ）およびｎ型クラッド層（３ｂ）から構成されている。４は発光層、５はｐ型半導体層である。ｐ型半導体層はｐ型クラッド層（５ｂ）およびｐ型コンタクト層（５ａ）から構成されている。１０は正極であり、透光性正極（１１）および正極ボンディングパッド（１２）から構成されている。２０は負極である。
【００３２】
本願発明において、基板１には、サファイア単結晶（Ａｌ2Ｏ3；Ａ面、Ｃ面、Ｍ面、Ｒ面）、スピネル単結晶（ＭｇＡｌ2Ｏ4）、ＺｎＯ単結晶、ＬｉＡｌＯ2単結晶、ＬｉＧａＯ2単結晶、ＭｇＯ単結晶またはＧａ2Ｏ3単結晶などの酸化物単結晶基板、およびＳｉ単結晶、ＳｉＣ単結晶、ＧａＡｓ単結晶、ＡｌＮ単結晶、ＧａＮ単結晶またはＺｒＢ2などのホウ化物単結晶などの非酸化物単結晶基板から選ばれた公知の基板材料を何ら制限なく用いることができる。これらの中でもサファイア単結晶またはＳｉＣ単結晶が好ましい。また、ジャスト基板でも良いしオフ角を付与した基板であっても良い。
【００３３】
サファイア単結晶を基板に用いた場合、基板の上に成長させた窒化ガリウム系化合物半導体単結晶は、サファイア単結晶（Ａｌ2Ｏ3；Ａ面、Ｃ面、Ｍ面、Ｒ面）に即した方位で結晶成長することが知られている。
【００３４】
サファイア単結晶のＣ面を基板として成長させた窒化ガリウム系化合物半導体単結晶のＣ面に垂直な面をＣ軸方向からエッチングする場合、Ｍ面以外の面、例えばＡ面は結晶頂点が露出しており、凹凸が形成され易く、Ｍ面は平坦になり易い。本発明においては、発光素子の側面を光取り出し効率の向上に利用することから、側面が凹凸であると側面の表面積が大きくなり、光取り出し効率もさらに向上する。従って、本発明の発光素子においては、矩形の長辺をＭ面以外の面、例えばＡ面にすることが好ましい。
【００３５】
バッファ層、ｎ型半導体層、発光層およびｐ型半導体層を構成する窒化ガリウム系化合物半導体としては、一般式ＡｌxＩｎyＧａ1-x-yＮ（０≦ｘ≦１，０≦ｙ＜１，０≦ｘ＋ｙ≦１）で表わされる各種組成の半導体が公知である。本発明におけるバッファ層、ｎ型半導体層、発光層およびｐ型半導体層を構成するＩＩＩ族窒化物半導体においても、一般式ＡｌxＩｎyＧａ1-x-yＮ（０≦ｘ≦１，０≦ｙ＜１，０≦ｘ＋ｙ≦１）で表わされる各種組成の半導体を何ら制限なく用いることができる。
【００３６】
これらのＩＩＩ族窒化物半導体を成長する方法としては、有機金属気相成長法（ＭＯＣＶＤ法）、分子線エピタキシー成長法（ＭＢＥ）、ハイドライド気相成長法（ＨＶＰＥ）などがある。望ましくは組成制御が容易であり、量産性を備えたＭＯＣＶＤ法が適しているが、必ずしも同法に限定されるものではない。
【００３７】
ＭＯＣＶＤ法を上記半導体層の成長方法として採用する場合は、ＩＩＩ族であるＧａの原料として、有機金属材料であるトリメチルガリウム（ＴＭＧａ）またはトリエチルガリウム（ＴＥＧａ）を、同じくＩＩＩ族のＡｌの原料として、トリメチルアルミニウム（ＴＭＡｌ）またはトリエチルアルミニウム（ＴＥＡｌ）を主として用いる。また発光層の構成材料であるＩｎについてはその原料としてトリメチルインジウム（ＴＭＩ）またはトリエチルインジウム（ＴＥＩ）を用いる。Ｖ族のＮ源として、アンモニア（ＮＨ3）またはヒドラジン（Ｎ2Ｈ4）などを用いる。
【００３８】
ｎ型半導体層にはドーパント材料として、ＳｉあるいはＧｅを用いる。Ｓｉ原料としてモノシラン（ＳｉＨ4）またはジシラン（Ｓｉ2Ｈ6）を、Ｇｅ原料としてゲルマン（ＧｅＨ4）または有機ゲルマニウム化合物を用いる。ｐ型半導体層では、ドーパントしてＭｇを使用する。その原料としては、例えばビスシクロペンタジエニルマグネシウム（Ｃｐ2Ｍｇ）またはビスエチルシクロペンタジエニルマグネシウム（（ＥｔＣｐ）2Ｍｇ）を用いる。
【００３９】
上記の基板上に窒化ガリウム系化合物半導体を積層するために、特許第３０２６０８７号公報や特開平４−２９７０２３号公報に開示されている低温バッファ法や特開２００３−２４３３０２号公報などに開示されているSeeding Process（ＳＰ）法と呼ばれる格子不整合結晶エピタキシャル成長技術を用いることができる。
【００４０】
低温バッファ法やＳＰ法などの格子不整合結晶エピタキシャル成長技術を用いた場合、その上に積層する下地としての窒化ガリウム系化合物半導体は、アンドープかもしくは５×１０17ｃｍ-3程度の低ドープのＧａＮであることが望ましい。下地層の膜厚は、１〜２０μｍであることが望ましく、５〜１５μｍであることが更に好適である。
【００４１】
下地層の上に負極と接触し、電流を供給するためｎ型ＧａＮからなるｎ型コンタクト層を成長させる。ｎ型ＧａＮには１×１０18ｃｍ-3〜１×１０19ｃｍ-3になる様にｎ型ドーパントを供給しながら成長させる。ｎ型ドーパントとしては一般的にはＳｉやＧｅが選ばれる。ドーピングに関して、一様にドープする場合や周期的に低ドープ層と高ドープ層を繰り返す構造をとる場合がある。特に後者の間歇ドープでは結晶成長中に発生するピットの抑制に有効である。
【００４２】
ｎ型コンタクト層と発光層との間に、ｎ型クラッド層を設けることが好ましい。ｎ型クラッド層は、ＡｌＧａＮ、ＧａＮ、ＩｎＧａＮなどで形成することが可能であるが、ＩｎＧａＮとする場合には活性層のＩｎＧａＮのバンドギャップよりも大きい組成とすることが望ましいことは言うまでもない。ｎ型クラッド層のキャリア濃度は、ｎ型コンタクト層と同じでも良いし、大きくても小さくても良い。
【００４３】
ｎ型クラッド層上の発光層としては量子井戸構造とするのが好適である。井戸層が１つしかない単一量子井戸構造でも良いし、複数の井戸層を有する多重量子井戸構造でも良い。中でも、多重量子井戸構造は、窒化ガリウム系化合物半導体を用いた素子の構造としては高出力と低駆動電圧を兼ね備えることができるので、好適である。なお、多重量子井戸構造の場合、井戸層（活性層）と障壁層を併わせた全体を本明細書では発光層と呼ぶ。
【００４４】
ｐ型半導体層は通常０．０１〜１μｍの厚さで、発光層に接しているｐ型クラッド層と正極を形成するためのｐ型コンタクト層からなる。ｐ型クラッド層とｐ型コンタクト層は兼ねることができる。ｐ型クラッド層は、ＧａＮ、ＡｌＧａＮなどを用いて形成し、ｐドーパントとしてＭｇをドープする。
【００４５】
負極は、各種組成および構造の負極が周知であり、これら周知の負極を何ら制限なく用いることができる。ｎ型コンタクト層と接する負極用のコンタクト材料としては、Ａｌ、Ｔｉ、Ｎｉ、Ａｕなどのほか、Ｃｒ、Ｗ、Ｖなどを用いることができる。負極全体を多層構造としてボンディング性などを付与することができることは言うまでもない。特に、最表面をＡｕで覆うことは、ボンディングをしやすくするためには好ましい。
【００４６】
正極も、各種組成および構造の正極が周知であり、これら周知の正極を何ら制限なく用いることができる。
透光性の正極材料としては、Ｐｔ、Ｐｄ、Ａｕ、Ｃｒ、Ｎｉ、Ｃｕ、Ｃｏなどを含んでも良い。また、その一部が酸化されている構造とすることで、透光性が向上することが知られている。また、透明電極として一般的な、ＩＴＯ、ＩＺＯ、ＩＷＯ等の導電性酸化物を使用する事もなんら問題ない。反射型の正極材料としては、上記の材料の他に、Ｒｈ、Ａｇ、Ａｌなどを用いることができる。
【００４７】
通常、光透過性または反射性正極を形成した後、その一部表面にボンディングパッド部を構成する正極ボンディングパッドを作製する。正極ボンディングパッドを併せて正極を構成することになる。正極ボンディングパッドの材料として、各種の構造のものが知られており、本発明においても、これら周知のものを特に制限されることなく用いることが可能である。負極材料に用いたＡｌ、Ｔｉ、Ｎｉ、Ａｕのほか、Ｃｒ、Ｗ、Ｖも何ら制限なく使用できる。しかしながら、用いた光透過性または反射性正極との密着性の良い材料を用いることが望ましい。厚さはボンディング時の応力に対して光透過性または反射性正極へダメージを与えないよう十分厚くする必要がある。また最表層はボンディングボールとの密着性の良い材料、例えばＡｕとすることが望ましい。
【００４８】
また、正極ボンディングパッドの位置においては、正極ボンディングパッド下部での発光を横方向から最大限に取り出すために、矩形長辺の中心付近に形成することが望ましい。また、矩形長辺の中央部、例えば中心から±３０％の位置に正極ボンディングパッドを配置することにより、電流拡散経路が短くなり、素子の駆動電圧も低下させる事ができる。
【００４９】
基板上に窒化ガリウム系化合物半導体、負極および正極を積層したウェーハを各発光素子に分割し、その半導体層の側面を傾斜させるため、前記正極、負極および露出したｐ型半導体層を覆う様に先ずレジストパターンを形成する。
【００５０】
その際に、側面の面方位を窒化ガリウム系化合物半導体結晶のＭ面にした場合、側面形状は平坦になる。一方、側面の面方位を窒化ガリウム系化合物半導体結晶のＭ面以外の面にした場合、側面形状は凸凹形状となる。矩形の長辺側をＭ面以外の面とすることにより、光の取り出し効率に優れた発光素子とすることができる。
【００５１】
レジストはポジ型でもネガ型でもよい。正極および負極を含む個々の素子の境界が露出されるように適当なパターンを持ったフォトマスクを用いて一般的な手続きに従ってリソグラフを行う。或いはレジストが上述した電極およびｐ型半導体層を覆って個々の素子が判別できればリソグラフは必ずしも必要ではない。膜厚は０．１μｍ〜２０μｍが好ましい。膜厚が薄いとウェットエッチングの際に膜が剥がれやすく、厚いとリソグラフの解像の問題が生じたり、下のパターンの認識が困難になる。好適には０．５μｍ〜１０μｍであり、更には１μｍ〜５μｍであることが望ましい。
【００５２】
窒化ガリウム系化合物半導体の基板に達するまでの除去はレーザーによって行うことが望ましい。窒化ガリウム系化合物半導体の吸収端より短い波長のレーザーを選ぶことにより、窒化ガリウム系化合物半導体の１０5ｃｍ-1に及ぶ高い吸収係数の為、被加工位置がレーザー照射位置に限定される。レーザーの光学系を適当に選ぶことにより１０μｍより狭い幅での加工も可能であり、素子収率の向上が図れる。基板のレーザー加工深さは１μｍ以上の範囲で任意に選べるが、加工深さが小さいと後の分割処理の形状不良が発生しやすい。１０μｍ以上であれば不良発生は抑制されるが、２０μｍ以上であれば更に望ましい。
【００５３】
或は、機械的方法であるダイサーによる方法も可能である。この場合、切断に用いるブレードの選定を好適なものとし、基板への食い込み量をできるだけ小さくとどめることで素子の欠け、割れの発生を抑制することができる。１μｍ〜５０μｍの範囲で任意にえらべるが、１μｍ〜２０μｍ、更に好ましくは１μｍ〜１０μｍで選べばよい。
【００５４】
次に分割部位にウェットエッチングを施し、凹部（割溝）を形成する。ウェットエッチングはオルトリン酸を用いて行われる。所定の加熱装置に納められたビーカーにオルトリン酸を加え、１００℃〜４００℃に加熱する。加熱温度が低いとエッチング速度が遅く、高すぎるとマスクに剥がれが生ずる。望ましくは１５０℃〜３００℃、さらに望ましくは１８０℃〜２４０℃で、十分なエッチング速度とマスクの耐性の両立が得られる。このウェットエッチングによって、基板主面に対して傾斜した半導体層側面が得られる。
その後、各発光素子に分割される。
【００５５】
発光素子の形態としては、透明正極を用いて半導体側から発光を取り出す、いわゆるフェイスアップ（ＦＵ）型としても良いし、反射型の正極を用いて基板側から発光を取り出す、いわゆるフリップチップ（ＦＣ）型としても良い。
【００５６】
本発明の窒化ガリウム系化合物半導体発光素子は、例えば当業界周知の手段により透明カバーを設けてランプにすることができる。また、本発明の窒化ガリウム系化合物半導体発光素子と蛍光体を有するカバーを組み合わせて白色のランプを作製することもできる。
【００５７】
また、本発明の窒化ガリウム系化合物半導体発光素子から作製したランプは発光出力が高く、駆動電圧が低いので、この技術によって作製したランプを組み込んだ携帯電話、ディスプレイ、パネル類などの電子機器や、その電子機器を組み込んだ自動車、コンピュータ、ゲーム機、などの機械装置類は、低電力での駆動が可能となり、高い特性を実現することが可能である。特に、携帯電話、ゲーム機、玩具、自動車部品などの、バッテリ駆動させる機器類において、省電力の効果を発揮する。
【実施例】
【００５８】
以下に実施例および比較例により本発明を詳細に説明するが、本発明はこれらの実施例のみに限定されるわけではない。
【００５９】
（実施例１）
基板としてサファイア（Ａｌ2Ｏ3）Ｃ面基板を用い、その上に特開２００３−２４３３０２号公報にある方法に従ってＡｌＮからなるバッファ層を積層した。次いで、バッファ層上に、アンドープＧａＮからなる下地層を６μｍ、Ｇｅを周期的にドープして平均のキャリア濃度が１×１０19ｃｍ-3となるようにしたＧａＮからなるｎ型コンタクト層を４μｍ、Ｉｎ0.1Ｇａ0.9Ｎからなる厚さ１２．５ｎｍのｎ型クラッド層、ＧａＮからなる厚さ１６ｎｍの障壁層とＩｎ0.2Ｇａ0.8Ｎからなる厚さ２．５ｎｍの井戸層を交互に５回積層させた後、最後に障壁層を設けた多重量子井戸構造の発光層、Ｍｇドープ（濃度８×１０19／ｃｍ3）Ａｌ0.03Ｇａ0.97Ｎからなる厚さ０．１５μｍのｐ型コンタクト層を順次積層して基板上の窒化ガリウム系化合物半導体層とした。
これらの積層は通常のＭＯＣＶＤ法によって行なった。
【００６０】
発光素子の作製においては、窒化ガリウム系化合物半導体層の表面にスパッター装置を用いて厚さ０．２５μｍの酸化インジウム錫（ＩＴＯ）膜を形成し、透明電極とした。その後公知のリソグラフ技術とＩＴＯエッチング技術を用いて酸化インジウム錫（ＩＴＯ）膜部分を所定の長方形状とした。その際、長方形形状各辺の方向に於いては、発光素子の縦横方向をサファイアＣ面基板の面方位に即し、長方形の長辺がＧａＮ結晶のＡ面（１１−２０）に平行になるように方位を揃えた。
【００６１】
続いて公知のリソグラフ技術により、長方形に形成した透明導電膜を保護する目的でレジスト保護膜を形成した。
その後、ＲＩＥ装置を用いて、個々の発光素子の境界部分および負極形成領域（レジストで保護されていない部分）のｎ型コンタクト層を露出させた。
【００６２】
続いて公知のリソグラフ技術により、負極形成領域のｎ型コンタクト層に負極を形成した。同様に公知のリソグラフ技術により、透明電極上に正極ボンディングパッドを形成した。負極および正極ボンディングパッドは、共に、半導体層側からＣｒ（４００Å）／Ｔｉ（１０００Å）／Ａｕ（１００００Å）が積層された構造であり、これらの積層は公知の蒸着技術により行なった。
【００６３】
図５は本実施例で作製した発光素子の電極の平面配置を示した模式図である。発光素子の外形は短辺が２５０μｍ、長辺が５００μｍの矩形であり、正極ボンディングパッドの位置は長辺の中央部であり、また負極との距離を２３５μｍとした。正極ボンディングパッドの大きさは直径９５μｍである。
【００６４】
個々の発光素子への電極作製工程が終了した後、ウェーハにリソグラフに用いたフォトレジストを塗布する。その後、再度リソグラフにより個々の発光素子の境界部分のみ、基板を露出させた。
【００６５】
窒化ガリウム系化合物半導体層を基板に達するまで除去する手段としてはレーザーを用いた。レーザーの波長は２６６ｎｍ、周波数は５０ｋＨｚ、出力は１．６Ｗ、加工スピードは７０ｍｍ／秒で基板に深さ２０μｍに達する割溝を先ずＸ軸方向に形成した。ステージを９０°回転させ、Ｙ軸方向に同様にして割溝を形成した。割溝の幅は２μｍとした。
【００６６】
割溝形成後の基板を、加熱装置を用いて２４０℃に熱したオルトリン酸の入った石英ビーカー中に２０分間浸漬してウェットエッチングを行った。窒化ガリウム系化合物半導体層のエッチング量は５．２μｍであった。ウェットエッチングの終了した基板及び窒化ガリウム系化合物半導体層は超音波中で水洗を行い、更に有機洗浄によりレジストからなるエッチングマスクの除去を行った。
【００６７】
エッチング処理後の基板と窒化ガリウム系化合物半導体層はさらに基板側の研磨により、基板の厚さが８０μになるまで薄くし、その後ブレーキング装置により個々の発光素子に分離した。
【００６８】
分離した発光素子の出力を積分球で評価したところ、２０ｍＡ印加した場合７．１ｍＷであった。また駆動電圧を測定したところ、２０ｍＡ印加した場合の電圧は３．３５Ｖであった。
【００６９】
発光素子側面をＳＥＭにより観察したところ、窒化ガリウム系化合物半導体層の側面は、垂直に割れたサファイア基板側面に対して、図１に示すように側面と基板主面との角度（θ）は７０°であった。また、発光素子側面の形状は、図６に示したように、短辺側はほぼ平坦であったが、長辺側は凹凸が形成されていた。
【００７０】
（実施例２）
正極ボンディングパッドの位置を変えたことを除いて実施例１と同様に窒化ガリウム系化合物半導体発光素子を作製し、得られた発光素子を実施例１と同様に評価して、正極ボンディングパッド−負極間距離と発光素子特性との関係を検討した。
結果を図７に示す。この図から、正極ボンディングパッド−負極間距離を大きくするにつれて、発光出力が徐々に上昇することが判る。一方、駆動電圧も正極ボンディングパッド−負極間距離を大きくするにつれて上昇し、特に２５０μｍを越えると上昇幅が大きくなることが判る。従って、発光出力と駆動電圧のバランスから、正極ボンディングパッドの位置は、発光素子長辺の中央部付近が好ましい。
【００７１】
（比較例１）
長方形の長辺がＧａＮ結晶のＭ面（１０−１０)に平行になるように方位を揃えたことを除いて、実施例１と同様に窒化ガリウム系化合物半導体発光素子を作製した。
得られた発光素子を実施例１と同様に評価したところ、２０ｍＡ印加時の出力は６．４ｍＷであり、駆動電圧は３．３０Ｖであった。発光素子側面をＳＥＭにより観察したところ、窒化ガリウム系化合物半導体層の側面は、図１に示すように側面と基板主面との角度（θ）が７０°であった。また、窒化ガリウム系化合物半導体層側面の形状は、短辺側は凹凸が形成されていたが、長辺側はほぼ平坦であった。
【００７２】
（実施例３）
ウェットエッチングを実施しないことを除いて、実施例１と同様に窒化ガリウム系化合物半導体発光素子を作製した。
得られた発光素子を実施例１と同様に評価したところ、２０ｍＡ印加時の出力は５．１ｍＷであり、駆動電圧は３．３２Ｖであった。発光素子側面をＳＥＭにより観察したところ、窒化ガリウム系化合物半導体層の側面は、基板の側面と同様、基板主面に対し垂直であった。また、窒化ガリウム系化合物半導体層側面の形状は、短辺側も長辺側もほぼ平坦であった。
【産業上の利用可能性】
【００７３】
本発明の窒化ガリウム系化合物半導体発光素子は、発光出力が高く、かつ、その平面形状が縦横の辺の長さが異なる矩形であるから、各種電子機器への組み込みが効率的に行なわれ、産業上の利用価値は極めて大きい。
【図面の簡単な説明】
【００７４】
【図１】本発明の窒化ガリウム系化合物半導体発光素子における光の進行の一例を模式的に示す断面図である。
【図２】本発明の別の態様の窒化ガリウム系化合物半導体発光素子における光の進行の一例を模式的に示す断面図である。
【図３】従来の窒化ガリウム系化合物半導体発光素子における光の進行の一例を模式的に示す断面図である。
【図４】窒化ガリウム系化合物半導体発光素子の一般的な層構造を模式的に示した図である。
【図５】実施例１で作製した窒化ガリウム系化合物半導体発光素子の電極の平面配置を示した模式図である。
【図６】実施例１で作製した窒化ガリウム系化合物半導体発光素子の側面形状を説明する模式図である。
【図７】実施例２で得られた、正極ボンディングパッド−負極間距離と発光素子特性との関係を示した図である。
【符号の説明】
【００７５】
１    基板
２    バッファ層
３    ｎ型半導体層
４    発光層
５    ｐ型半導体層
１０    正極
１１    透光性正極
１２    正極ボンディングパッド
２０    負極
２０１    基板
２０２    窒化ガリウム系化合物半導体層
２０３    半導体層中のＡ点で発光した光の進路
２０４    基板の主面
２０５    窒化ガリウム系化合物半導体層の側面
【図１】
2008306226.tif 000003
【図２】
2008306226.tif 000004
【図３】
2008306226.tif 000005
【図４】
2008306226.tif 000006
【図５】
2008306226.tif 000007
【図６】
2008306226.tif 000008
【図７】
2008306226.tif 000009